(57)【特許請求の範囲】
【請求項１】
内面に発光層を有する外囲器と、外囲器の外周面に、それのほぼ全長に亘って第１，第２の開口部が形成されるように互いに離隔して配置した金属部材よりなる帯状の一対の外部電極と、外部電極が被覆されるように装着した透光性シート又は熱収縮性樹脂よりなる保護チューブとを具備し、前記外囲器の肉厚を０．２〜０．７ｍｍの範囲に設定すると共に、
前記発光層からの放射光を、主として第１の開口部から外部に放出するように構成し、第２の開口部を形成する一対の外部電極部分の一方又は両方の側縁部に、三角状，矩形状，半円状などの異形部を形成したことを特徴とする希ガス放電灯。
【請求項２】
内面に発光層を有する直管状の外囲器と、外囲器の全長とほぼ同程度の長さを有する透光性シートの一方の面に金属部材よりなる帯状の一対の外部電極を互いに離隔して配置し、かつ外部電極の位置する側の透光性シート面に接着層を形成してなるシート構体とを具備し、前記外囲器の肉厚を０．２〜０．７ｍｍの範囲に設定し、
外部電極の軸方向に延在するいずれかの側縁部に三角状，矩形状，半円状などの異形部を形成し、かつ外囲器の外周面にシート構体を、外囲器と透光性シートとの間に外部電極が位置するように巻回し、
一対の外部電極が離隔して形成される第１，第２の開口部のうち、主として第１の開口部から前記発光層からの放射光を外部に放出するように構成すると共に、第２の開口部を形成する一対の外部電極部分の一方又は両方の側縁部に、前記異形部が位置するよう構成したことを特徴とする希ガス放電灯。
【請求項３】
前記異形部を、同一形状が一定のピッチで繰り返し形成されるような周期性を有するようにほぼ全長に亘って形成したことを特徴とする請求項１又は２に記載の希ガス放電灯。
【請求項４】
前記異形部を、三角状，台形を含む矩形状，波形を含むほぼ半円状のいずれかにて構成したことを特徴とする請求項１又は２に記載の希ガス放電灯。
【請求項５】
前記一対の外部電極によって形成された第１の開口部にほぼ対応する外囲器の内面部分に、発光層の形成されないアパーチャ部を形成したことを特徴とする請求項１又は２に記載の希ガス放電灯。
【請求項６】
前記希ガスがキセノンガスであることを特徴とする請求項１又は２に記載の希ガス放電灯。
【発明の詳細な説明】
【０００１】
【発明の属する技術分野】
この発明は希ガス放電灯に関し、特にガラスバルブの内面にアパ−チャ部を有する発光層を形成すると共に、外周面に一対の帯状の外部電極を有する希ガス放電灯において、安定した動作状態の得られる外囲器及び外部電極の構造の改良に関する。
【０００２】
【従来の技術】
本出願人は、先に、図１７〜図１９に示す希ガス放電灯を提案した。同図において、１は例えばガラスバルブにて密閉状に構成された直管状の外囲器であって、その内面には希土類蛍光体，ハロリン酸塩蛍光体などの１種又は２種以上の蛍光体を含む発光層２が形成されている。特に、この発光層２には所定の開口角を有するアパ−チャ部２ａがほぼ全長に亘って形成されている。そして、外囲器１の封着構造はガラスバルブの端部にディスク状の封着ガラス板を封着して構成されているが、例えば単にガラスバルブを加熱しながら縮径加工し溶断して構成することもできる。尚、この外囲器１の密閉空間には水銀などの金属蒸気を含まないキセノン（Ｘｅ），クリプトン（Ｋｒ），ネオン（Ｎｅ），ヘリウム（Ｈｅ）などの希ガスが単一又は混合して所定量封入されているが、キセノンを主成分とする希ガスの封入が望ましい。
【０００３】
この外囲器１の外周面にはシ−ト構体３が密着するように巻回されている。このシ−ト構体３は、例えば外囲器１の全長とほぼ同程度の長さを有し、かつ厚さが２０〜１００μｍの範囲に設定された絶縁性の透光性シ−ト４と、この透光性シ−ト４の一方の面に互いに所定の間隔だけ離隔配置して接着された不透光性の金属部材よりなる帯状の一対の外部電極５，６と、この外部電極５，６の端部から、それと電気的な接続関係を有し、かつ導出端が透光性シ−ト４の端縁部分より突出するように導出された端子５１，６１と、透光性シ−ト４の一方の面に付与された粘着ないし接着機能を有する接着層９とから構成されている。尚、このシ−ト構体３において、透光性シ−ト４としては、例えばポリエチレンテレフタレ−ト（ＰＥＴ）樹脂が好適するが、ポリエステル樹脂など他の樹脂も利用できる。又、接着層９としてはシリコ−ン系接着剤が好適するが、アクリル系接着剤など他の接着剤も使用できる。
【０００４】
又、外部電極５，６及び端子５１，６１は、腐食電位列が離れた位置にある金属部材にて構成されており、例えば外部電極５，６としては帯状のアルミニウム箔が、端子５１，６１としては短冊状の銅が適用されている。しかしながら、外部電極５，６としては導電性に優れ、かつ不透光性の金属部材であればアルミニウムの他に、ニッケルなどの金属部材も利用できるし、端子５１，６１としては銅の他に、銀，ステンレス，Ｃｕ−Ｎｉ合金などの金属部材も利用できる。特に、外部電極５，６の幅Ｗと端子５１，６１の幅ｄとは、０．１Ｗ≦ｄ≦０．５Ｗなる関係に設定されている。尚、端子５１，６１の肉厚は０．１〜０．５ｍｍ程度の範囲が望ましい。
【０００５】
さらに、端子５１，６１の表面には、外部電極５，６及び端子５１，６１を構成する金属部材とは異なった金属部材で、かつ外部電極５，６及び端子５１，６１を構成する金属部材の位置する腐食電位列の間に位置する金属部材で図示しないメッキ層が形成されている。例えば外部電極５，６にアルミニウム箔が、端子５１，６１に銅が用いられる場合には、メッキ層を構成する金属部材としてはニッケル，鉛−錫系半田が望ましい。このメッキ層の形成は電気メッキ，無電解メッキが好適するが、浸漬，溶射などによって被着・形成することもできる。このメッキ層の厚みは、例えば５〜３０μｍ、特に１０〜２０μｍ程度が望ましいが、その範囲外での使用も可能である。
【０００６】
上述のシ−ト構体３は外囲器１の外周面に、外部電極５，６が外囲器１と透光性シ−ト４との間に位置するように装着されており、後述の第２の開口部（８）において、透光性シ−ト４の一方の端部４ａに他方の端部４ｂを重ね合わせた上で接着されている。特に、シ−ト構体３の外囲器１への装着状態において、外部電極５，６の一端間には第１の開口部７が、外部電極５，６の他端の間には第２の開口部８がそれぞれ形成されており、発光層２からの放射光は主としてアパ−チャ部２ａを介して第１の開口部７から外部に放出される。
【０００７】
この希ガス放電灯は、例えば次のように製造される。まず、例えば青色領域，緑色領域，赤色領域にそれぞれ発光スペクトルを有する蛍光体を含む水溶性の蛍光体塗布液をガラスバルブよりなる外囲器１の内面に塗布・乾燥し、焼成することにより発光層２が形成される。次に、図示しないスクレ−パを利用して発光層２の一部を強制的に所定の開口角を以て剥離・除去することにより、アパ−チャ部２ａが形成される。次に、この外囲器１を密閉状に構成し、かつ内部空間にキセノンなどの希ガスを所定量封入する。
【０００８】
次に、図１８〜図１９に示すように、透光性シ−ト４の所定部分に一対の外部電極５，６を互いに離隔して配置すると共に、外部電極５，６の端部から端子５１，６１を導出し、かつ透光性シ−ト４及び外部電極５，６に接着層９を形成してシ−ト構体３を構成する。次に、図２０に示すように、シ−ト構体３を展開した状態で例えば組み立てステ−ジ１０に載置する。引き続き、外囲器１をシ−ト構体３の透光性シ−ト４の一端４ａに、外囲器１の長手方向が外部電極５，６の長手方向に沿うように（平行となるように）位置させる。この状態で、外囲器１に従動ロ−ラ１１，１１を、外囲器１が透光性シ−ト４に若干押しつけるように配置する。この状態で、ステ−ジ１０を若干Ｍ方向に移動させた後、Ｎ方向に移動させる。これによって、シ−ト構体３は、図１７に示すように、外囲器１の外周面に巻回される上、透光性シ−ト４の一端４ａに他端４ｂが重ね合わされ、接着層９によって接着されて希ガス放電灯が完成する。
【０００９】
この希ガス放電灯によれば、発光層２から放射された光は外囲器内において高密度化されてアパ−チャ部２ａから第１の開口部７を経て外部に放出されるために、例えばＯＡ機器における原稿照射装置に適用した場合、原稿面照度を高めることができ、原稿の読み取り精度を向上させることができる。
【００１０】
又、外部電極５，６と端子５１，６１との重なり部分にはメッキ層が介在されているために、腐食電位列の離れた位置にある金属部材にて構成された外部電極５，６と端子５１，６１とを直接的に接続しても異種金属接触腐食の発生を抑制することができる。
【００１１】
特に、外部電極５，６の幅Ｗと端子５１，６１の幅ｄとの関係を  ０．１Ｗ≦ｄ≦０．５Ｗ  に設定すれば、外部電極５，６と端子５１，６１との接続部分における異種金属接触腐食の発生をメッキ層の存在と相俟ってより効果的に抑制できる。従って、長期間に亘って安定した動作状態を維持できる。しかしながら、端子５１，６１の幅ｄが０．１Ｗ未満になると、外部電極に対する接続強度が低下する。逆に、それの幅ｄが０．５Ｗを超えると、シ−ト構体３を外囲器１に巻回する際に、端子５１，６１を外囲器１の外周面に倣い易くするための加工をしなければならず、その加工が極めて面倒になる。従って、両者は上述の関係に設定することが望ましい。
【００１２】
一方、上述の方法によれば、透光性シ−ト４の一方の面には、接着層９が形成されているために、外囲器１をシ−ト構体３の上で転動させるだけの単純動作によって、シ−ト構体３を外囲器１の外周面に巻回し密着させることができ、その上、外部電極５，６は透光性シ−ト４に予め所定の間隔で配列されているために、貼り付けの際に外部電極５，６の間隔を所定の間隔となるように調整する必要が全くない。従って、作業能率を飛躍的に改善できるのみならず、機械化が可能となり、一層の量産効果が期待できるなどの優れた効果が期待できる。
【００１３】
【発明が解決しようとする課題】
ところで、上述の希ガス放電灯は、例えば図２１に示すように、高周波高電圧が出力されるインバ−タ回路１２によって点灯動作される。希ガス放電灯の外部電極５，６にはインバ−タ回路１２から端子５１，６１を介して、例えば周波数が３０ＫＨｚ，電圧が２５００ＶO-P 程度の高周波高電圧が印加されることによって点灯するものである。例えば外囲器１の外径が８ｍｍ，全長が３６０ｍｍ程度の希ガス放電灯では、外部電極５，６に印加する電圧はほぼ２５００ＶO-P を定格電圧としている。
【００１４】
この希ガス放電灯は、熱陰極や冷陰極を用いた放電灯のように外囲器の長手方向に沿った１つの放電路によって点灯するものとは異なり、外部電極５，６の間（外囲器１の長手方向に対してほぼ直角方向）に無数の放電路が形成されることによって縞状の状態で点灯するものであり、正常な点灯状態では縞状の放電状態は目視することはできない。
【００１５】
しかしながら、電源ラインの電圧変動などによってインバ−タ回路１２の出力電圧が例えば１０％程度も低下したりすると、縞状の放電状態が目視できるようになるのみならず、放電位置（放電点）が一定化せず、絶えず外囲器の長手方向に移動したりしてアパ−チャ部２ａから放出される光にチラツキが生ずるようになる。
【００１６】
特に、この希ガス放電灯がファクシミリ，イメ−ジスキャナなどのＯＡ機器における原稿照射装置に適用されている場合には、アパ−チャ部２ａの長手方向におけるそれぞれの位置の輝度が絶えず変動することによって、原稿の読み取り精度が著しく損なわれ、再生品位が低下するという問題が生ずることがある。
【００１７】
それ故に、本発明の目的は、比較的に簡単な構成によって安定した放電状態が得られ、かつ光出力も改善できる希ガス放電灯を提供することにある。
【００１８】
【課題を解決するための手段】
従って、本発明は、上述の目的を達成するために、内面に発光層を有する外囲器と、外囲器の外周面に、それのほぼ全長に亘って第１，第２の開口部が形成されるように互いに離隔して配置した金属部材よりなる帯状の一対の外部電極と、外部電極が被覆されるように装着した透光性シート又は熱収縮性樹脂よりなる保護チューブとを具備し、前記外囲器の肉厚を０．２〜０．７ｍｍの範囲に設定すると共に、前記発光層からの放射光を、主として第１の開口部から外部に放出するように構成し、第２の開口部を形成する一対の外部電極部分の一方又は両方の側縁部に、三角状，矩形状，半円状などの異形部を形成したことを特徴とする。
【００１９】
又、本発明の第２の発明は、内面に発光層を有する直管状の外囲器と、外囲器の全長とほぼ同程度の長さを有する透光性シートの一方の面に金属部材よりなる帯状の一対の外部電極を互いに離隔して配置し、かつ外部電極の位置する側の透光性シート面に接着層を形成してなるシート構体とを具備し、前記外囲器の肉厚を０．２〜０．７ｍｍの範囲に設定し、外部電極の軸方向に延在するいずれかの側縁部に三角状，矩形状，半円状などの異形部を形成し、かつ外囲器の外周面にシート構体を、外囲器と透光性シートとの間に外部電極が位置するように巻回し、一対の外部電極が離隔して形成される第１，第２の開口部のうち、主として第１の開口部から前記発光層からの放射光を外部に放出するように構成すると共に、第２の開口部を形成する一対の外部電極部分の一方又は両方の側縁部に、前記異形部が位置するよう構成したことを特徴とする。
【００２０】
さらには、本発明の第３の発明は、前記異形部を、同一形状が一定のピッチで繰り返し形成されるような周期性を有するようにほぼ全長に亘って形成したことを特徴とし、第４の発明は、前記異形部を、三角状，台形を含む矩形状，波形を含むほぼ半円状のいずれかにて構成したことを特徴とし、第５の発明は、前記一対の外部電極によって形成された第１の開口部にほぼ対応する外囲器の内面部分に、発光層の形成されないアパーチャ部を形成したことを特徴とし、さらに、第６の発明は、前記希ガスがキセノンガスであることを特徴とする。
【００２２】
【発明の実施の形態】
次に、本発明にかかる希ガス放電灯の第１の実施例について図１〜図２を参照して説明する。尚、図１７〜図２０に示す先行技術と同一部分には同一参照符号を付し、その詳細な説明は省略する。同図において、この実施例の特徴部分は、ガラスバルブなどよりなる外囲器１Ａの肉厚を０．２〜０．７ｍｍ、好ましくは０．４〜０．７ｍｍの範囲に設定したことと、第２の開口部８を形成する外部電極５，６の側縁部５ｂ，６ｂの内、外部電極５の側縁部５ｂにのみ三角状の異形部５Ａを形成すると共に、外部電極６の側縁部６ｂをストレ−ト状に形成したことである。この異形部５Ａは周期性を有するように形成されており、例えば外囲器１Ａの外径が８ｍｍの場合には異形部５Ａを含めた幅が８ｍｍ，異形部５Ａのピッチが４ｍｍ，異形部５Ａ（三角部分の頂点）の高さが１．５ｍｍ程度の寸法に設定することが望ましいが、希ガス放電灯，点灯装置の仕様によっては適宜に変更できる。尚、外部電極５の側縁部５ｂに形成された異形部５Ａのそれぞれの頂点部と、これに対向するストレ−ト状の外部電極６の側縁部６ｂとの間隔は全長に亘ってほぼ同一となるように設定されている。
【００２３】
この外囲器１Ａの構成部材としては、誘電率が大きく、かつ気密性が確実に保持でき、透光性を有する材料であれば一応適用が可能であるが、例えばガラスの中でも比較的に誘電率の大きい鉛ガラスなどが好適するものである。これの肉厚は０．２〜０．７ｍｍの範囲（好ましくは０．４〜０．７ｍｍの範囲）に設定されており、この範囲では所望の生産性，光特性が得られる。しかしながら、肉厚が０．４ｍｍ未満、特に０．２ｍｍ未満になると、外囲器１Ａの機械的な強度が極端に低下するために、量産設備による生産工程でのガラス破損に伴う不良率が増加するようになるし、逆に、肉厚が０．７ｍｍを超えると、縞状の放電状態が目視され、アパ−チャ部２ａから放出される光にチラツキが生ずるようになる。従って、外囲器１Ａの肉厚は上記範囲内に設定することが望ましい。
【００２４】
又、この外囲器１Ａの内部空間にはキセノン（Ｘｅ），クリプトン（Ｋｒ），ネオン（Ｎｅ），ヘリウム（Ｈｅ）などの希ガスが１種又は２種以上を混合して封入されており、その封入圧力は例えば８３〜２００トルの範囲に設定されている。この範囲では始動特性，光出力（原稿面照度），チラツキに関する改善効果が得られる。しかしながら、封入圧力が８３トル未満になると、光出力に対する改善効果が不十分になるし、逆に、封入圧力が２００トルを超えると、始動特性が損なわれるのみならず、縞状の放電状態が目視され、アパ−チャ部２ａから放出される光にチラツキが生ずるようになる。従って、希ガスの封入圧力は上記範囲内に設定することが望ましい。
【００２５】
又、発光層２は、希ガス放電灯の用途によって、使用する蛍光体が１種のみにて構成したり、２種以上を混合して構成されたりする。例えば三波長域発光形の場合には、例えば青色領域に発光スペクトルを有するユ−ロピウム付活アルミン酸バリウム・マグネシウム蛍光体，緑色領域に発光スペクトルを有するセリウム・テルビウム付活リン酸ランタン蛍光体，赤色領域に発光スペクトルを有するユ−ロピウム付活硼酸イットリウム・ガドリウム蛍光体を混合してなる混合蛍光体にて形成され、その付着量は１ｃｍ2 当たり５〜３０ｍｇの範囲に設定されている。この範囲では十分の光量（光出力）が得られるものの、その付着量が５ｍｇ未満になると、光量不足によって原稿面照度が不十分になるし、逆に、付着量が３０ｍｇを超えると、均質な発光層の形成が困難になる。従って、発光層２の付着量は上記範囲内に設定することが望ましい。
【００２６】
さらに、外部電極５，６のそれぞれの離隔部分には第１，第２の開口部７，８が形成されており、それぞれの開口角θ1 ，θ2 はθ1 ＞θ2 の関係に設定されている。第１の開口部７の開口角θ1 は６０〜９０°の範囲が、第２の開口部８の開口角θ2 は５５°程度がそれぞれ望ましい。しかしながら、第１の開口部７の開口角θ1 は用途によっては上記範囲外に設定することも可能であり、第２の開口部８は絶縁破壊しない程度に狭いことが望ましく、例えば最低２ｍｍ程度の離隔距離を確保することが推奨される。尚、上述のアパ−チャ部２ａの開口角は第１の開口部７の開口角θ1 とほぼ同程度に設定されている。
【００２７】
この実施例によれば、第２の開口部８を形成する外部電極５，６の内、一方の外部電極５の側縁部５ｂには三角状の異形部５Ａが周期性を有するように形成されているために、外部電極５，６に高周波高電圧を印加した場合、異形部５Ａにおける三角部分の頂点部分に電界が集中し易い。従って、電源変動によって外部電極５，６への印加電圧が少々低くなっても確実に点灯させることができる。
【００２８】
しかも、外囲器１Ａの肉厚は０．２〜０．７ｍｍの範囲に設定されており、外部電極５，６に高周波高電圧を印加した場合、肉厚の厚い範囲では抵抗成分の増加に伴う外囲器自身への電圧分配の増加に関連してチラツキが発生し易くなるものの、上述のように外部電極５の側縁部５ｂに異形部５Ａが形成されていることと相俟って肉厚の厚い領域においてもチラツキの発生を効果的に抑制できるし、アパ−チャ部２ａを介して第１の開口部７から放出される光出力も効果的に改善できる。
【００２９】
その上、第２の開口部８を形成する外部電極５，６の内、外部電極５の側縁部５ｂには三角状の異形部５Ａが形成されているものの、第１の開口部７を形成する外部電極５，６の側縁部５ａ，６ａは光の放出に影響を与えないストレ−ト状に構成されているために、例えば原稿照射装置に適用した場合、補正手段を用いることなく、原稿面の照度分布をほぼ均一化できる。従って、簡単な構成で原稿の読み取り精度を高めることができる。
【００３０】
特に、希ガスの封入圧力を高くすると、光出力は増加する反面、始動特性は損なわれるようになるが、外部電極５の側縁部５ｂに三角状の異形部５Ａを形成することによって、希ガスの封入圧力の上限を２００トルにまで拡大しても、実用に供し得る始動特性が確保でき、移動縞（チラツキ）の発生も効果的に抑制でき、その上、光出力を有効に改善できる。従って、原稿照射装置に適用した場合には、安定した放電状態が得られる上に、原稿面照度を高めることができることから、読み取り品位の向上が期待できる。
【００３１】
又、発光層２の付着量が１ｃｍ2 当たり５〜３０ｍｇの範囲に設定されれば、外囲器１Ａの肉厚を０．２〜０．７ｍｍの範囲に設定すること及び希ガスの封入圧力を８３〜２００トルに設定することと相俟ってアパ−チャ部２ａを介して第１の開口部７から放出される光出力を効果的に増加できる。
【００３２】
特に、発光層２の付着量は通常の照明用蛍光ランプに比較すると２〜１０倍程度に設定されており、通常の照明用蛍光ランプでは特性的に好ましいものではないと考えられている量であるにも拘らず、希ガス放電灯では光出力が有効に増加している。この原因については明らかではないが、外部電極５，６の間（外囲器１Ａの長手方向に対してほぼ直角方向）に無数の放電路が形成されることによって縞状の状態で点灯する希ガス放電灯に特有の現象と考えられる。
【００３３】
さらには、外囲器１Ａの肉厚及び外部電極の構造を、好ましくは発光層２の付着量，希ガスの封入圧力をも上述の範囲に設定した上で、第１の開口部７の開口角θ1 を６０〜９０°の範囲に設定すれば、第１の開口部７から放出される光出力を一層に増加させることができる。この際に、第２の開口部８の離隔長さ（異形部５Ａの先端部と側縁部６ｂとの間隔）を２ｍｍ程度に設定すれば、第２の開口部８からの光の漏洩が抑制され、第１の開口部７から放出される光出力の一層の改善効果が期待できる。
【００３４】
図３は本発明の第２の実施例を示すものであって、基本的な構成は図１に示す希ガス放電灯と同じである。異なる点は、第１の開口部７に対応する外囲器１Ａの内面部分に形成されているアパ−チャ部２ａの開口角θ3 を第１の開口部７の開口角θ1 より大きく設定したことである。このアパ−チャ部２ａの開口角θ3 は例えば７０〜１１０度の範囲に設定されているが、用途，目的などに応じて適宜に変更できる。尚、第１の開口部７の開口角θ1 と第２の開口部８の開口角θ2 はθ1 ＞θ2 に設定することが望ましいが、θ1 ≦θ2 の関係に設定することも可能である。
【００３５】
この実施例によれば、外囲器１Ａの外周面にシ−ト構体３を巻回する際に、第１の開口部７とアパ−チャ部２ａとのセンタ−が若干ずれても、第１の開口部７から放出される光の光軸のずれを緩和できる。このために、例えば原稿照射装置に適用しても、十分に高い読み取り精度を得ることができる。
【００３６】
図４は本発明の第３の実施例を示すものであって、基本的な構成は図１に示す希ガス放電灯と同じである。異なる点は、透光性シ−ト４のそれぞれの端部４ａ，４ｂを外部電極５の上において重ね合わせ、この重ね合わせ部分を超音波溶着したことである。
【００３７】
この実施例によれば、重ね合わせ部分４ａ，４ｂの超音波溶着が外部電極５の外側面において行われるために、外囲器内面の発光層２に作用する超音波振動が緩和される。従って、第１，第２の実施例に比較すると、発光層２の外囲器内面からの剥離を大幅に抑制でき、光出力の改善が可能となる。
【００３８】
図５は本発明の第４の実施例を示すものであって、基本的な構成は図１に示す希ガス放電灯と同じである。異なる点は、外囲器１Ａの外周面に一対の外部電極５，６を接着層を利用して貼着した後に、外囲器１Ａの外周面にＰＥＴ樹脂などの透光性シ−ト４Ａを、外部電極５，６が被覆されるように巻回して接着したことである。
【００３９】
この実施例によれば、外囲器１Ａの外周面に透光性シ−ト４Ａを巻回するに先立って、外囲器１Ａの外周面にシリコ−ンワニスなどの透光性の絶縁被膜を形成しておけば、外部電極間の絶縁耐力を改善できる。
【００４０】
図６は本発明の第５の実施例を示すものであって、基本的な構成は図１に示す希ガス放電灯と同じである。異なる点は、外囲器１Ａの外周面に一対の外部電極５，６を接着層を利用して貼着した後に、外囲器１Ａの外周面にＰＥＴ樹脂などの熱収縮性樹脂よりなる保護チュ−ブ１３を、外部電極５，６が被覆されるように装着し、熱収縮させたことである。尚、この保護チュ−ブ１３は外囲器１Ａに装着した後、例えば１５０〜２００°Ｃ程度に加熱し、収縮させることにより外囲器１Ａの外周面に密着される。
【００４１】
この実施例によれば、上述の各実施例に比較すると、機械化，作業能率の点で劣るものの、保護チュ−ブ１３に接着層を使用しないために、端子の構成部材と接着剤成分との反応による腐食がなく、長期間に亘って安定した動作状態を維持できる上、保護チュ−ブ１３に継目がないために、上述の実施例のように透光性シ−ト４の端部の重ね合わせ部分の剥がれを完全に防止できる。
【００４２】
特に、外囲器１Ａの外周面に保護チュ−ブ１３を装着するに先立って、外囲器１Ａの外周面にシリコ−ンワニスなどの透光性の絶縁被膜を形成しておけば、外部電極間の絶縁耐力を一層高めることができる。
【００４３】
図７は本発明の第６の実施例を示すものであって、基本的な構成は図１に示す希ガス放電灯と同じである。異なる点は、シ−ト構体３の外周面にＰＥＴ樹脂などの熱収縮性樹脂よりなる保護チュ−ブ１３を装着した後に、熱収縮させたことである。尚、この保護チュ−ブ１３はシ−ト構体３に装着した後、例えば１５０〜２００°Ｃ程度に加熱し、収縮させることにより透光性シ−ト４の外周面に密着される。
【００４４】
この実施例によれば、希ガス放電灯の適用部所における環境条件が厳しい，安全基準が高いなどの場合には、例えば耐熱性などに優れ、かつ透光性を有する保護チュ−ブ１３にてシ−ト構体３を被覆することによって、より高品位の製品を提供できる。
【００４５】
特に、この実施例の構造は、図３，図４，図５，図６に示す実施例にも適用することができる。
【００４６】
図８は本発明の第７の実施例を示すものであって、特に、外囲器１Ａを展開した状態を示しており、基本的な構成は図１に示す希ガス放電灯と同じである。異なる点は、外囲器１Ａの外周面に配置された一対の帯状の外部電極５，６の、第１，第２の開口部７，８に隣接する側縁部５ａ，５ｂ，６ａ，６ｂに周期性を有する三角状の異形部５Ａ，６Ａを形成したことである。尚、それぞれの側縁部に対向するように形成された異形部５Ａ，６Ａのそれぞれの頂部間の間隔は全長に亘ってほぼ同一となるように設定されている。
【００４７】
この実施例によれば、外部電極５，６のすべての側縁部には異形部５Ａ，６Ａが形成されているために、高周波高電圧の印加時に、電界の集中が顕著になり、始動特性を改善できる。特に、異形部５Ａ，６Ａの頂部がほぼ一致する時に、効果的に改善できる。
【００４８】
図９は本発明の第８の実施例を示すものであって、特に、外囲器１Ａを展開した状態を示しており、基本的な構成は図８に示す希ガス放電灯と同じである。異なる点は、外囲器１Ａの外周面に配置された一対の帯状の外部電極５，６の、第２の開口部８に隣接する側縁部５ｂ，６ｂにのみ周期性を有する三角状の異形部５Ａ，６Ａを形成し、かつ第１の開口部７に隣接する側縁部５ａ，６ａはストレ−ト状に形成したことである。
【００４９】
この実施例によれば、第１の開口部７を形成する外部電極５，６の側縁部５ａ，６ａがストレ−ト状に構成されているために、原稿面の照度分布がほぼ均一化され、読み取り精度を高めることが可能となる。
【００５０】
図１０は本発明の第９の実施例を示すものであって、特に、外囲器１Ａを展開した状態を示しており、基本的な構成は図２に示す希ガス放電灯と同じである。異なる点は、第２の開口部８を形成する外部電極５，６の内、一方の外部電極５の側縁部５ｂにのみ周期性を有するほぼ半円状の異形部５Ｂを形成し、対向する他方の外部電極６の側縁部６ｂはストレ−ト状に形成したことである。尚、外部電極５の側縁部５ｂを除くすべての側縁部がストレ−ト状に形成されていることになる。
【００５１】
この実施例によれば、外部電極５，６に高周波高電圧が印加された場合、側縁部５ｂの異形部５Ｂとストレ−ト状の側縁部６ｂとの間で放電が生ずるのであるが、一方の側縁部（６ｂ）がストレ−ト状に構成されているために、両者のピッチ合わせ（位置合わせ）の必要がなく、組立性を改善できる。
【００５２】
図１１は本発明の第１０の実施例を示すものであって、特に、外囲器１Ａを展開した状態を示しており、基本的な構成は図１０に示す希ガス放電灯と同じである。異なる点は、第２の開口部８を形成する外部電極５，６の側縁部５ｂ，６ｂに周期性を有する同形状のほぼ半円状の異形部５Ｂ，６Ｂを形成すると共に、第１の開口部を形成する外部電極５，６の側縁部５ａ，６ａをストレ−ト状に形成したことである。尚、すべての側縁部にほぼ半円状の異形部５Ｂ，６Ｂを形成することもできる。
【００５３】
図１２は本発明の第１１の実施例を示すものであって、特に、外囲器１Ａを展開した状態を示しており、基本的な構成は図２に示す希ガス放電灯と同じである。異なる点は、第２の開口部８を形成する外部電極５，６の内、一方の外部電極５の側縁部５ｂにのみ周期性を有する台形を含むほぼ矩形状の異形部５Ｃを形成し、対向する他方の外部電極６の側縁部６ｂはストレ−ト状に形成したことである。尚、外部電極５の側縁部５ｂを除くすべての側縁部がストレ−ト状に形成されていることになる。
【００５４】
図１３は本発明の第１２の実施例を示すものであって、特に、外囲器１Ａを展開した状態を示しており、基本的な構成は図１２に示す希ガス放電灯と同じである。異なる点は、第２の開口部８を形成する外部電極５，６の側縁部５ｂ，６ｂに周期性を有する同形状のほぼ矩形状の異形部５Ｃ，６Ｃを形成すると共に、第１の開口部を形成する外部電極５，６の側縁部５ａ，６ａをストレ−ト状に形成したことである。尚、すべての側縁部にほぼ矩形状の異形部５Ｃ，６Ｃを形成することもできる。
【００５５】
特に、図８〜図１３に示すそれぞれ異なった異形部を有する外部電極構造は、図１〜図７に示すそれぞれの希ガス放電灯に適宜に組み合わせて適用することができる。
【００５６】
尚、本発明は、何ら上記実施例にのみ制約されることなく、例えば発光層に含まれる蛍光体としては、セリウム・テルビウム付活リン酸ランタン蛍光体（ＬａＰＯ4 ：Ｃｅ，Ｔｂ），ユ−ロピウム付活硼酸イットリウム・ガドリウム蛍光体などの他に、錫付活リン酸ストロンチウム・マグネシウム蛍光体（（ＳｒＭｇ）3 （ＰＯ4 ）2 ：Ｓｎ），ユ−ロピウム付活リンバナジン酸イットリウム蛍光体（Ｙ（ＰＶ）Ｏ4 ：Ｅｕ），ユ−ロピウム付活硼リン酸ストロンチウム蛍光体（２ＳｒＯ・（Ｐ2 Ｏ7 ・Ｂ2 Ｏ3 ）：Ｅｕ）などのリン酸塩蛍光体，硼酸塩蛍光体の他、例えばセリウム・テルビウム付活アルミン酸マグネシウム蛍光体（ＭｇＡｌ11Ｏ19：Ｃｅ，Ｔｂ），セリウム・テルビウム付活イットリウム・シリケ−ト蛍光体（Ｙ2 ＳｉＯ5 ：Ｃｅ，Ｔｂ），ユ−ロピウム付活アルミン酸バリウム・マグネシウム蛍光体（ＢａＭｇ2 Ａｌ16Ｏ27：Ｅｕ），ユ−ロピウム付活酸化イットリウム蛍光体（Ｙ2 Ｏ3 ：Ｅｕ）なども使用でき、これらの蛍光体は単独ないし複数を混合して使用することもできる。又、外囲器の内面全体に発光層を形成することもできる。又、透光性シ−トの端部の重ね合わせ部分は単に接着の他に、熱溶着したり，超音波溶着したり，接着と溶着を併用したりすることもできるし、透光性シ−ト，保護チュ−ブなどの絶縁部材は省略することもできる。さらには、異形部のピッチ，高さなどは希ガス放電灯のサイズに応じて適宜に変更できる。
【００５７】
【実施例】
次に、第１の実験例について説明する。まず、イエロ−グリ−ンの発光色を有するセリウム・テルビウム付活イットリウム・シリケ−ト蛍光体（Ｙ2 ＳｉＯ5 ：Ｃｅ，Ｔｂ）を含む水溶性の蛍光体塗布液を外径が８ｍｍ，肉厚が０．５ｍｍ，長さが３６０ｍｍの鉛ガラスよりなる外囲器の内面に塗布し発光層を形成する。次に、スクレ−パを用いて発光層の一部を強制的に剥がすことによって開口角７５°のアパ−チャ部を形成する。尚、発光層の付着量は１５ｍｇ／ｃｍ2 である。次に、外囲器を封止し、内部空間にキセノンガスを７０〜２３０トルの封入圧力で封入する。然る後、この外囲器の外周面にシ−ト構体を図１８〜図２０に示す先行技術と同様の方法にて希ガス放電灯を製造した。尚、一対の外部電極には幅が８ｍｍのアルミニウム箔を用い、第２の開口部を形成する外部電極の一方の側縁部にのみピッチが４ｍｍで頂点の高さが１．５ｍｍの三角状の異形部を形成した（図２参照）。
【００５８】
これらの希ガス放電灯を図２１に示す点灯回路に組み込み、インバ−タ回路１２の出力電圧（定格は周波数が３０ＫＨｚで、電圧が２５００Ｖ0-P ）を徐々に上昇させ、移動縞（チラツキ）が目視されない状態での放電開始電圧（始動電圧）を測定したところ、図１４に示す結果が得られた。
【００５９】
同図から明らかなように、キセノンガスの封入圧力が２００トルまでの範囲では定格電圧の９０％電圧でもチラツキのない状態で点灯し、点灯後も安定した放電状態が得られており、外部電極に異形部を形成しない以外は同仕様の希ガス放電灯（先行技術）に比較すると、始動電圧を３００〜６００Ｖ程度改善できた。又、先行技術では封入圧力が８３トルを超えるとチラツキが認められ、１００トルにもなると実用上支障を生ずるようになる。しかしながら、封入圧力が２００トルを超え、２１０，２３０トルでは２５００Ｖ0-P で点灯するものの、電源電圧が低下するような変動が生じた場合には確実な始動が保証できなくなる。
【００６０】
次に、上述の希ガス放電灯を定格電圧の９０％電圧で点灯させた状態において、外囲器から８ｍｍ離隔した原稿照射面の照度及び移動縞（チラツキ）の発生の有無について評価したところ、図１５に示す結果が得られた。尚、同図のチラツキの評価項目において、○はチラツキが発生していないことを、△は若干のチラツキは認められるものの、実用上支障がないことを、×はチラツキの発生が顕著であり、実用上問題になることを示している。
【００６１】
同図から明らかなように、キセノンガスの封入圧力が１５０トルまでの範囲ではチラツキのない安定した放電状態が得られているが、２００トルでは若干のチラツキが認められるものの、実用的には問題ないものである。しかしながら、封入圧力が２００トルを超え、２１０，２３０トルではチラツキの発生が顕著となり、原稿照射装置への適用は困難である。
【００６２】
又、原稿面照度はキセノンガスの封入圧力が高くなるほど増加しているものの、チラツキのない安定した照度はキセノンガスの封入圧力が２００トルまでの範囲で得られることがわかる。従って、希ガスの封入圧力は、上述の各種評価結果によれば、８３〜２００トルの範囲に設定することが望ましい。
【００６３】
次に、第２の実験例について説明する。第１の実験例（図１５）において、キセノンガスの封入圧力を１２０トルに固定し、外囲器の肉厚を０．１８〜０．８ｍｍの範囲で変化させた希ガス放電灯を製造した。
【００６４】
これらの希ガス放電灯を図２１に示す点灯回路に組み込み、インバ−タ回路１２の出力電圧を定格電圧の９０％電圧に設定し、移動縞（チラツキ）の発生の有無及び生産工程での破損の有無（強度）を観察したところ、図１６に示す結果が得られた。尚、同図において、チラツキの評価項目では、○はチラツキが発生していないことを、△は若干のチラツキは認められるものの、実用上支障がないことを、×はチラツキの発生が顕著であり、実用上問題になることを示している。又、外囲器の強度の評価項目では、○は外囲器の破損がなく十分の強度であることを、△は生産工程で若干の破損事故が発生しているものの、一応実用に供し得ることを、×は強度不足により破損事故が多く実用に供し得ないことを示している。
【００６５】
同図から明らかなように、外囲器の肉厚が０．１８〜０．６ｍｍの範囲では出力電圧が低いにも拘らず、チラツキの発生は観測されなかったが、肉厚が０．７ｍｍでは若干のチラツキが認められたものの、実用上は問題ないものである。しかしながら、肉厚が０．８ｍｍでは頻繁にチラツキが発生するようになり、異形部によるチラツキ抑制効果の希釈が認められた。又、肉厚が０．４ｍｍ以上では生産工程での破損は認められなかったが、０．４ｍｍ未満の０．２５ｍｍ，０．２ｍｍでは生産工程での破損が認められるようになり、特に、０．１８ｍｍでは破損事故が急激に増加し、機械的強度が弱く、量産に不向きであることがわかる。従って、外囲器の肉厚は、それぞれの評価項目の評価結果に基づいて、０．２〜０．７ｍｍの範囲（好ましくは０．４〜０．７ｍｍの範囲）に設定することが望ましい。
【００６６】
【発明の効果】
以上のように本発明によれば、外囲器の外周面に配置された一対の外部電極のいずれかの側縁部には三角状，矩形状，半円状などの異形部が形成されているために、異形部に電界が集中し易くなり、始動特性を改善できる。しかも、外囲器の肉厚が０．２〜０．７ｍｍの範囲に設定されていることと相俟って第１の開口部から放出される光出力を改善できる上、移動縞（チラツキ）の発生を効果的に抑制できる。従って、例えばこの希ガス放電灯を原稿照射装置に適用した場合には安定した放電状態が得られる上に、原稿面照度を高めることができ、読み取り品位の向上が期待できる。
【図面の簡単な説明】
【図１】本発明の第１の実施例を示す縦断面図。
【図２】図１に示す外囲器及び外部電極の展開図。
【図３】本発明の第２の実施例を示す縦断面図。
【図４】本発明の第３の実施例を示す縦断面図。
【図５】本発明の第４の実施例を示す縦断面図。
【図６】本発明の第５の実施例を示す縦断面図。
【図７】本発明の第６の実施例を示す縦断面図。
【図８】本発明の第７の実施例を示す外囲器及び外部電極の展開図。
【図９】本発明の第８の実施例を示す外囲器及び外部電極の展開図。
【図１０】本発明の第９の実施例を示す外囲器及び外部電極の展開図。
【図１１】本発明の第１０の実施例を示す外囲器及び外部電極の展開図。
【図１２】本発明の第１１の実施例を示す外囲器及び外部電極の展開図。
【図１３】本発明の第１２の実施例を示す外囲器及び外部電極の展開図。
【図１４】キセノンガスの封入圧力に対する始動特性の関係を示す図。
【図１５】キセノンガスの封入圧力に対するチラツキの発生の有無及び原稿面照度の関係を示す図。
【図１６】外囲器の肉厚に対するチラツキの発生の有無及び強度の関係を示す図。
【図１７】先行技術にかかる希ガス放電灯の縦断面図。
【図１８】先行技術にかかるシ−ト構体の展開図。
【図１９】図１７のＸ−Ｘ断面図。
【図２０】先行技術にかかる希ガス放電灯の製造方法を説明するための縦断面図。
【図２１】先行技術にかかる希ガス放電灯の点灯回路図。
【符号の説明】
１Ａ  外囲器
２  発光層
２ａ  アパ−チャ部
３  シ−ト構体
４，４Ａ  透光性シ−ト（絶縁部材）
４ａ，４ｂ  端部
５，６  外部電極
５ａ，５ｂ，６ａ，６ｂ  側縁部
５Ａ，５Ｂ，５Ｃ，６Ａ，６Ｂ，６Ｃ  異形部
７  第１の開口部
８  第２の開口部
９  接着層
１２  インバ−タ回路
１３  保護チュ−ブ（絶縁部材）
【図１】
0003635850.tif 000002
【図２】
0003635850.tif 000003
【図３】
0003635850.tif 000004
【図４】
0003635850.tif 000005
【図５】
0003635850.tif 000006
【図６】
0003635850.tif 000007
【図７】
0003635850.tif 000008
【図８】
0003635850.tif 000009
【図９】
0003635850.tif 000010
【図１０】
0003635850.tif 000011
【図１１】
0003635850.tif 000012
【図１２】
0003635850.tif 000013
【図１３】
0003635850.tif 000014
【図１４】
0003635850.tif 000015
【図１５】
0003635850.tif 000016
【図１６】
0003635850.tif 000017
【図１７】
0003635850.tif 000018
【図１８】
0003635850.tif 000019
【図１９】
0003635850.tif 000020
【図２０】
0003635850.tif 000021
【図２１】
0003635850.tif 000022